(57)【要約】【課題】せん断安定性に優れ、かつ潤滑油組成物の低温粘度を上昇させにくい粘度指数向上剤を提供する。【解決手段】重合性不飽和基含有重合体（Ｙ）を必須構成単量体とする（共）重合体（Ａ）を含有してなる粘度指数向上剤であって、（Ｙ）が一般式（１）、一般式（２）又は一般式（３）で表される単量体であり、（Ａ）の溶解性パラメーターが７．３〜９．５（ｃａｌ／ｃｍ３）１／２である粘度指数向上剤、並びに前記粘度指数向上剤及び基油を含有してなる潤滑油組成物。【選択図】なし【特許請求の範囲】
【請求項１】
重合性不飽和基含有重合体（Ｙ）を必須構成単量体とする（共）重合体（Ａ）を含有してなる粘度指数向上剤であって、（Ｙ）が一般式（１）、一般式（２）又は一般式（３）で表される単量体であり、（Ａ）の溶解性パラメーターが７．３〜９．５（ｃａｌ／ｃｍ３）１／２である粘度指数向上剤。
【化１】
2014009293.tif 000009
【化２】
2014009293.tif 000010
【化３】
2014009293.tif 000011
［Ｒ１は芳香族炭化水素重合体の残基；Ｒ２は炭素数２〜４のアルキレン基；Ｒ３は−Ｏ−又は−ＮＨ−で表される基；ｍは０〜２０の数であり、ｍが２以上の場合のＲ２、Ｒ３は、それぞれ同一でも異なっていてもよく、(Ｒ２−Ｒ３)ｍ部分はランダム結合でもブロック結合でもよい。；Ｒ４は水素原子又はメチル基である。］
【請求項２】
（Ａ）の溶解性パラメーターと基油の溶解性パラメーターの差の絶対値が０．５〜１．２である請求項１に記載の粘度指数向上剤。
【請求項３】
（Ｙ）の数平均分子量が５００〜３０，０００である請求項１又は２に記載の粘度指数向上剤。
【請求項４】
一般式（１）、一般式（２）又は一般式（３）におけるＲ１が、芳香族炭化水素単独重合体の残基である場合の（Ｙ）の結晶化温度が−２０℃以下である請求項１〜３のいずれかに記載の粘度指数向上剤。
【請求項５】
（Ａ）が、（Ａ）の構成単量体として更に一般式（４）で表される単量体（ａ）を構成単量体とする共重合体である請求項１〜４のいずれかに記載の粘度指数向上剤。
【化４】
2014009293.tif 000012
［Ｒ５は水素原子又はメチル基；Ｒ６は−Ｏ−又は−ＮＨ−で表される基；Ｒ７は炭素数２〜４のアルキレン基；ｎは０〜２０の数であり、ｎが２以上の場合のＲ７は同一でも異なっていてもよく、(Ｒ７Ｏ)ｎ部分はランダム結合でもブロック結合でもよい。；Ｒ８は炭素数１６〜６０の分岐アルキル基である。］
【請求項６】
（Ａ）が、（Ａ）の構成単量体として更に炭素数１〜４の直鎖アルキル基を有する（メ
タ）アクリル酸アルキルエステル（ｂ）及び／又は炭素数８〜３６の直鎖アルキル基を有する（メタ）アクリル酸アルキルエステル（ｃ）を含有してなる共重合体である請求項５に記載の粘度指数向上剤。
【請求項７】
（Ａ）が、（Ａ）の構成単量体として更に窒素原子含有ビニル単量体（ｄ）、水酸基含有ビニル単量体（ｅ）及び／又はリン酸基含有ビニル単量体（ｆ）を含有してなる共重合体である請求項５又は６に記載の粘度指数向上剤。
【請求項８】
（Ａ）が、構成単量体として（Ａ）の重量に基づいて（Ｙ）を１〜５０重量％、（ａ）
を１〜５０重量％、（ｂ）を５〜５０重量％及び（ｃ）を０〜７０重量％含有する共重合体である請求項６又は７に記載の粘度指数向上剤。
【請求項９】
（Ａ）の重量平均分子量が５，０００〜１，５００，０００である請求項１〜８のい
ずれかに記載の粘度指数向上剤。
【請求項１０】
請求項１〜９のいずれかに記載の粘度指数向上剤及び基油を含有してなる潤滑油組成
物。
【請求項１１】
更に分散剤、清浄剤、酸化防止剤、油性向上剤、摩擦摩耗調整剤及び極圧剤からなる群
から選ばれる少なくとも１種の添加剤を含有してなる請求項１０に記載の潤滑油組成物。
【請求項１２】
基油の１００℃の動粘度が１〜１５ｍｍ２／ｓであり、かつ基油の粘度指数が９０以上である請求項１０又は１１に記載の潤滑油組成物。
【発明の詳細な説明】
【技術分野】
【０００１】
本発明は、粘度指数向上剤及び粘度指数向上剤を含有してなる潤滑油組成物に関する。
【背景技術】
【０００２】
自動車等に使用される潤滑油や作動油等は、高温になるほど粘度が低下するが、実用上は低温から高温までの広範囲にわたり、粘度ができるだけ変化しないことが望ましい。そこで潤滑油に粘度指数向上剤を添加して粘度の温度依存性を改善する方法が広く行われている。そのような粘度指数向上剤としては、メタクリル酸エステル共重合体（特許文献１〜３）及びオレフィン共重合体（特許文献４）等が知られている。
しかしながら、上記の粘度指数向上剤は、潤滑油組成物に添加した場合に潤滑油組成物の低温での粘度が上昇するという問題があった。
また、近年、地球環境保護の観点から、自動車の省燃費性及びロングライフ性の向上がより一層要求されており、自動車に使用されている潤滑油や作動油等の、実使用時のせん断による粘度低下の抑制が求められている。そこで、粘度指数向上剤のせん断安定性を向上させる方法として、比較的低分子量の高分子化合物を使用する方法が提案されている（特許文献−５）。しかしながら、この方法では、せん断安定性の向上は見られるものの、粘度指数向上効果が低下するといった問題があった。
【先行技術文献】
【特許文献】
【０００３】
【特許文献１】特許第２７３２１８７号公報
【特許文献２】特開平８−５３６８３号公報
【特許文献３】特開２００４−３０７５５１号公報
【特許文献４】特開２００５−２００４５４号公報
【特許文献５】特開２００２−３０２６８７号公報
【発明の概要】
【発明が解決しようとする課題】
【０００４】
本発明の目的は、せん断安定性に優れ、かつ潤滑油組成物の低温粘度を上昇させにくい粘度指数向上剤を提供することである。
【課題を解決するための手段】
【０００５】
本発明者等は、鋭意検討した結果、本発明に至った。すなわち本発明は、重合性不飽和基含有重合体（Ｙ）を必須構成単量体とする（共）重合体（Ａ）を含有してなる粘度指数向上剤であって、（Ｙ）が一般式（１）、一般式（２）又は一般式（３）で表される単量体であり、（Ａ）の溶解性パラメーターが７．３〜９．５（ｃａｌ／ｃｍ３）１／２である粘度指数向上剤、並びに前記粘度指数向上剤及び基油を含有してなる潤滑油組成物である。
【０００６】
【化１】
2014009293.tif 000002
【化２】
2014009293.tif 000003
【化３】
2014009293.tif 000004
【０００７】
Ｒ１は芳香族炭化水素重合体の残基；Ｒ２は炭素数２〜４のアルキレン基；Ｒ３は−Ｏ−又は−ＮＨ−で表される基；ｍは０〜２０の数であり、ｍが２以上の場合のＲ２、Ｒ３は、それぞれ同一でも異なっていてもよく、(Ｒ２−Ｒ３)ｍ部分はランダム結合でもブロック結合でもよい。；Ｒ４は水素原子又はメチル基である。
【発明の効果】
【０００８】
本発明の粘度指数向上剤を含有してなる潤滑油組成物は、せん断安定性に優れ、かつ潤滑油組成物の低温粘度を上昇させにくいという効果を奏する。
【発明を実施するための形態】
【０００９】
本発明の粘度指数向上剤は、重合性不飽和基含有重合体（Ｙ）を必須構成単量体とする（共）重合体（Ａ）を含有してなり、（Ｙ）が一般式（１）、一般式（２）又は一般式（３）で表される単量体である。
【００１０】
一般式（１）、一般式（２）又は一般式（３）におけるＲ１は、芳香族炭化水素重合体の残基である。
芳香族炭化水素重合体としては、重合性芳香族炭化水素の重合体が挙げられる。重合性芳香族炭化水素としては、例えばスチレン、α−メチルスチレン、ビニルトルエン、２，４−ジメチルスチレン、エチルスチレン、イソプロピルスチレン、ブチルスチレン、フェニルスチレン、シクロヘキシルスチレン、ベンジルスチレン、クロチルベンゼン、ビニルナフタレン、ジビニルベンゼン、ジビニルトルエン、ジビニルキシレン及びトリビニルベンゼン等が挙げられる。
重合性芳香族炭化水素のうち、潤滑油組成物のせん断安定性の観点から好ましいのは、スチレン、α−メチルスチレン、ビニルトルエン、２，４−ジメチルスチレン、エチルスチレン、イソプロピルスチレン、ブチルスチレン、フェニルスチレン、シクロヘキシルスチレン、ベンジルスチレン、クロチルベンゼンであり、更に好ましいのは、スチレン、α−メチルスチレン、ビニルトルエンである。
芳香族炭化水素重合体は、前記重合性芳香族炭化水素の１種のみから得られた単独重合体でも、また２種以上から得られた共重合体であってもよい。また共重合体の場合は、ブロック重合体でもランダム重合体であってもよい。
【００１１】
芳香族炭化水素重合体の具体例としては、ポリスチレン、ポリα−メチルスチレン、ポリビニルトルエン、プロピレン−ベンジルスチレン共重合体及びスチレン−ビニルナフタレン共重合体等が挙げられる。これらのうち、潤滑油組成物への溶解性及び潤滑油組成物の低温粘度の観点から好ましいのは、ポリスチレン、ポリα−メチルスチレン、ポリビニルトルエンであり、更に好ましいのは、ポリスチレンである。
【００１２】
芳香族炭化水素重合体の数平均分子量（以下Ｍｎと略記する）は、基油への溶解性と潤滑油組成物の粘度指数向上効果の観点から好ましくは３００〜４９，８００であり、更に好ましくは４００〜１９，８００である。
炭化水素重合体のＭｎ、後述する（Ｙ）のＭｎ及び後述する（共）重合体（Ａ）の重量平均分子量（以下Ｍｗと略記する）は、ゲルパーミュエーションクロマトグラフィー（ＧＰＣ）により以下の条件で測定することができる。
＜ＧＰＣの測定条件＞
装置      ：「ＨＬＣ−８０２Ａ」［東ソー（株）製］
カラム    ：「ＴＳＫ  ｇｅｌ  ＧＭＨ６」［東ソー（株）製］２本
測定温度  ：４０℃
試料溶液  ：０．５重量％のテトラヒドロフラン溶液
溶液注入量：２００μｌ
検出装置  ：屈折率検出器
基準物質  ：標準ポリスチレン（ＴＳＫｓｔａｎｄａｒｄ ＰＯＬＹＳＴＹＲＥＮＥ）１２点（分子量：５００、１，０５０、２，８００、５，９７０、９，１００、１８，１００、３７，９００、９６，４００、１９０，０００、３５５，０００、１，０９０，０００、２，８９０，０００）［東ソー（株）製］
【００１３】
（Ｙ）が一般式（１）で表されるものの製造方法は特に限定されないが、例えば、末端二重結合を有する芳香族炭化水素重合体の二重結合部分に水酸基を導入したものと、（メタ）アクリル酸とを、エステル化反応する方法が挙げられる。なお、本発明における末端とは、ポリマーを構成するモノマー単位の繰り返し構造が途切れる終端部を意味する。
なお、「（メタ）アクリル」は、アクリル又はメタクリルを意味する。
【００１４】
（Ｙ）が一般式（２）で表されるものの製造方法は特に限定されないが、例えば、末端二重結合を有する芳香族炭化水素重合体と無水マレイン酸とのエン反応で得られた反応物を、アンモニア、ポリアミン又はアミノアルコールでイミド化して得られたものと、（メタ）アクリル酸とを、エステル化反応又はアミド化反応する方法が挙げられる。
ポリアミンとしては、下記一般式（Ｉ）で表されものが挙げられる。
Ｈ２Ｎ−(Ｒ２−ＮＨ)ｍ−Ｈ    （Ｉ）
アミノアルコールとしては、下記一般式（II）で表されものが挙げられる。
ＨＯ−(Ｒ２−ＮＨ)ｍ−Ｈ    （II）
一般式（Ｉ）及び一般式（II）におけるＲ２は、一般式（１）及び一般式（２）におけるＲ２と同様に炭素数２〜４のアルキレン基である。
一般式（Ｉ）及び一般式（II）におけるｍは、一般式（１）及び一般式（２）におけるｍと同様に０〜２０の数であり、ｍが２以上の場合のＲ２は同一でも異なっていてもよく、(Ｒ２−ＮＨ)ｍ部分はランダム結合でもブロック結合でもよい。
【００１５】
（Ｙ）が一般式（３）で表されるものの製造方法は特に限定されないが、例えば、末端二重結合を有する炭化水素重合体と無水マレイン酸とのエン反応で得られた反応物を、ジオールでモノエステル化して得られたものと、（メタ）アクリル酸とを、エステル化反応又はアミド化反応する方法が挙げられる。
ジオールとしては、下記一般式（III）で表されものが挙げられる。
ＨＯ−(Ｒ２−ＮＨ)ｒ−Ｒ２−ＯＨ  （III）
一般式（III）におけるＲ２は、一般式（１）及び一般式（２）におけるＲ２と同様に炭素数２〜４のアルキレン基である。
一般式（III）におけるｒは、０〜１９の数であり、ｒが２以上の場合のＲ２は同一でも異なっていてもよく、(Ｒ２−ＮＨ)ｒ部分はランダム結合でもブロック結合でもよい。
【００１６】
（Ｙ）は、潤滑油への溶解性の観点から、特定の溶解度パラメーター（以下ＳＰ値と略記する）を有するものが好ましい。（Ｙ）のＳＰ値は、好ましくは７．０〜９．０（ｃａｌ／ｃｍ３）１／２であり、更に好ましくは７．１〜８．５（ｃａｌ／ｃｍ３）１／２である。なお、本発明におけるＳＰ値は、Ｆｅｄｏｒｓ法（Ｐｏｌｙｍｅｒ Ｅｎｇｉｎｅｅｒｉｎｇ ａｎｄ Ｓｃｉｅｎｃｅ，Ｆｅｂｕｒｕａｒｙ，１９７４，Ｖｏｌ．１４、Ｎｏ．２ Ｐ．１４７〜１５４）に記載の方法で算出される値である。
（Ｙ）のＳＰ値は、（Ｙ）を構成する単量体それぞれのＳＰ値を前記の方法で算出し、それぞれの単量体のＳＰ値を、構成単量体単位のモル分率に基づいて平均した値である。
（Ｙ）のＳＰ値は、使用する単量体のＳＰ値、モル分率を適宜調整することにより所望の範囲にすることができる。
【００１７】
（Ｙ）のＭｎは、粘度指数向上効果及び工業生産性の観点から、好ましくは５００〜５０，０００であり、更に好ましくは６００〜２０，０００、特に好ましくは８，０００〜１０，０００である。
【００１８】
一般式（１）、一般式（２）又は一般式（３）におけるＲ１が、芳香族炭化水素単独重合体の残基である場合の（Ｙ）の結晶化温度は、潤滑油組成物の低温粘度の観点から好ましくは−２０℃以下であり、更に好ましくは−４０℃以下、特に好ましくは−５０℃以下、最も好ましくは−６０℃以下である。
なお、（Ｙ）の結晶化温度は、示差走査熱量計「ユニックスＤＳＣ７」（ＰＥＲＫＩＮ−ＥＬＭＥＲ社製）を使用し、（Ｙ）５ｍｇを試料とし、１０℃／分の等温速度で１００℃から−８０℃まで冷却したときに観測される結晶化温度である。
【００１９】
本発明における（共）重合体（Ａ）は、（Ｙ）に加え、下記一般式（４）で表される単量体（ａ）を構成単量体とする共重合体であることが、粘度指数向上効果の観点から好ましい。
【化４】
2014009293.tif 000005
【００２０】
一般式（４）におけるＲ５は、水素原子又はメチル基である。これらのうち、粘度指数向上効果の観点から好ましいのは、メチル基である。
【００２１】
一般式（４）におけるＲ６は、−Ｏ−又は−ＮＨ−で表される基である。これらのうち、粘度指数向上効果の観点から好ましいのは−Ｏ−で表される基である。
【００２２】
一般式（４）におけるＲ７は、炭素数２〜４のアルキレン基である。炭素数２〜４のアルキレン基としては、エチレン基、１，２−又は１，３−プロピレン基、及び１，２−、１，３−又は１，４−ブチレン基が挙げられる。これらのうち、粘度指数向上効果の観点から好ましいのは、エチレン基及び１，２−プロピレン基である。
【００２３】
一般式（４）におけるｎは０〜２０の数であり、粘度指数向上効果及び低温粘度の観点から、好ましくは０〜５の数であり、更に好ましくは０〜２の数である。
ｎが２以上の場合のＲ７は同一でも異なっていてもよく、(Ｒ７Ｏ)ｎ部分はランダム結合でもブロック結合でもよい。
【００２４】
一般式（４）におけるＲ８は、炭素数１６〜６０の分岐アルキル基である。
炭素数１６〜６０の分岐アルキル基としては、イソヘキサデシル基、２−オクチルノニル基、２−ヘキシルウンデシル基、２−エチルペンタデシル基、２−（３−メチルヘキシル）−７−メチル−ノニル基、イソオクタデシル基、１−ヘキシルトリデシル基、２−エチルヘプタデシル基、２−オクチルウンデシル基、イソイコシル基、１−ウンデシルドデシル基、１−オクチルペンタデシル基、２−デシルトリデシル基、２−デシルテトラデシル基、２−（１，４，４−トリメチルブチル）−５，７，７−トリメチル−ヘプチル基、２−ドデシルペンタデシル基、イソトリコンチル基、２−テトラデシルヘプタデシル基、２−ヘキサデシルヘプタデシル基、１−ヘプチルトリコンチル基、２−ヘプタデシルイコシル基、１−オクタデシルイコシル基、２−ヘキサデシルドコシル基、２−（１，４，４−トリメチルブチル）−５，７，７−トリメチル−トリコンチル基、２−イコシルドコシル基、１−イコシルテトラコシル基、２−エチル−４−ブチル−テトラコンチル基、２−テトラコシルヘキサコシル基、２−メチルペンタコンチル基、２−テトラデシルテトラコンチル基、２−ドデシルヘキサテトラコンチル基、２−（３−メチルヘキシル）−７−エチル−ペンタコンチル基、１−オクタコシルトリコンチル基、１−イコシルテトラコンチル基、２−デシルペンタコンチル基及びオレフィン［例えばプロピレンオリゴマー（１３〜２０量体）、エチレン／プロピレンオリゴマー（１８〜２８量体、モル比１６／１〜１／１１）及びイソブテンオリゴマー（１０〜１５量体）等］から得られるオキソアルコールから水酸基を除いた残基等が挙げられる。
炭素数１６〜６０の分岐アルキル基のうち、粘度指数向上効果の観点から好ましいのは、炭素数１６〜５０の分岐アルキル基であり、更に好ましいのは炭素数１６〜４４の分岐アルキル基、特に好ましいのは炭素数２０〜４０の分岐アルキル基である。
【００２５】
単量体（ａ）の具体例としては、（メタ）アクリル酸イソヘキサデシル、（メタ）アクリル酸２−オクチルノニル、エチレングリコールモノ−２−エチルペンタデシルエーテルと（メタ）アクリル酸とのエステル、（メタ）アクリル酸イソオクタデシル、（メタ）アクリル酸１−ヘキシルトリデシル、（メタ）アクリル酸２−エチルヘプタデシル、（メタ）アクリル酸イソイコシル、（メタ）アクリル酸１−オクチルペンタデシル、（メタ）アクリル酸２−デシルテトラデシル、（メタ）アクリル酸２−ドデシルペンタデシル、（メタ）アクリル酸イソトリコンチル、（メタ）アクリル酸２−テトラデシルヘプタデシル、（メタ）アクリル酸２−ヘキサデシルヘプタデシル、（メタ）アクリル酸２−ヘプタデシルイコシル、（メタ）アクリル酸２−ヘキサデシルドコシル、（メタ）アクリル酸２−イコシルドコシル、（メタ）アクリル酸２−テトラコシルヘキサコシル、（メタ）アクリル酸２−メチルペンタコンチル、（メタ）アクリル酸２−テトラデシルテトラコンチル、（メタ）アクリル酸２−ドデシルヘキサテトラコンチル、（メタ）アクリル酸１−オクタコシルトリコンチル、及びプロピレンオリゴマー（１３〜２０量体）から得られるオキソアルコールと（メタ）アクリル酸とのエステル等が挙げられる。
【００２６】
（Ａ）は、単量体（ａ）に加え、炭素数１〜４の直鎖アルキル基を有する（メタ）アクリル酸アルキルエステル（ｂ）及び／又は炭素数８〜３６の直鎖アルキル基を有する（メタ）アクリル酸アルキルエステル（ｃ）を構成単量体とする共重合体であることが、粘度指数向上効果の観点から好ましい。
【００２７】
炭素数１〜４の直鎖アルキル基を有する（メタ）アクリル酸アルキルエステル（ｂ）としては、（メタ）アクリル酸メチル、（メタ）アクリル酸エチル、（メタ）アクリル酸ｎ−プロピル及び（メタ）アクリル酸ｎ−ブチルが挙げられる。
（ｂ）のうち好ましいのは、炭素数１〜３の直鎖アルキル基を有する（メタ）アクリル酸エステルであり、更に好ましいのは（メタ）アクリル酸メチル及び（メタ）アクリル酸エチルであり、特に好ましいのは（メタ）アクリル酸メチルである。
【００２８】
炭素数８〜３６の直鎖アルキル基を有する（メタ）アクリル酸アルキルエステル（ｃ）としては、（メタ）アクリル酸ｎ−テトラデシル、（メタ）アクリル酸ｎ−ペンタデシル、（メタ）アクリル酸ｎ−ヘキサデシル、（メタ）アクリル酸ｎ−オクタデシル、（メタ）アクリル酸ｎ−イコシル、（メタ）アクリル酸ｎ−テトラコシル、（メタ）アクリル酸ｎ−トリアコンチル、（メタ）アクリル酸ｎ−ヘキサトリアコンチル等が挙げられる。
（ｃ）のうち好ましいのは、炭素数１２〜３２の直鎖アルキル基を有する（メタ）アクリル酸アルキルエステルであり、更に好ましいのは炭素数１６〜３０の直鎖アルキルを有する（メタ）アクリル酸エステル、特に好ましいのは炭素数１８〜２８の直鎖アルキルを有する（メタ）アクリル酸エステルである。
【００２９】
（Ａ）は、更に窒素原子含有ビニル単量体（ｄ）、水酸基含有ビニル単量体（ｅ）及び／又はリン原子含有ビニル単量体（ｆ）を構成単量体とする共重合体であることが、粘度指数向上効果の観点から好ましい。
窒素原子含有ビニル単量体（ｄ）としては、以下の単量体（ｄ１）〜（ｄ４）が挙げられる。
【００３０】
アミド基含有ビニル単量体（ｄ１）：
（メタ）アクリルアミド、モノアルキルアミノ（メタ）アクリルアミド［窒素原子に炭素数１〜４のアルキル基が１つ結合したもの；例えばＮ−メチル（メタ）アクリルアミド、Ｎ−エチル（メタ）アクリルアミド、Ｎ−イソプロピル（メタ）アクリルアミド及びＮ−ｎ−又はイソブチル（メタ）アクリルアミド等］、モノアルキルアミノアルキル（メタ）アクリルアミド［窒素原子に炭素数１〜４のアルキル基が１つ結合したアミノアルキル基（炭素数２〜６）を有するもの；例えばＮ−メチルアミノエチル（メタ）アクリルアミド、Ｎ−エチルアミノエチル（メタ）アクリルアミド、Ｎ−イソプロピルアミノ−ｎ−ブチル（メタ）アクリルアミド及びＮ−ｎ−又はイソブチルアミノ−ｎ−ブチル（メタ）アクリルアミド等］、ジアルキルアミノ（メタ）アクリルアミド［窒素原子に炭素数１〜４のアルキル基が２つ結合したもの；例えばＮ，Ｎ−ジメチル（メタ）アクリルアミド、Ｎ，Ｎ−ジエチル（メタ）アクリルアミド、Ｎ，Ｎ−ジイソプロピル（メタ）アクリルアミド及びＮ，Ｎ−ジ−ｎ−ブチル（メタ）アクリルアミド等］、ジアルキルアミノアルキル（メタ）アクリルアミド［窒素原子に炭素数１〜４のアルキル基が２つ結合したアミノアルキル基（炭素数２〜６）を有するもの；例えばＮ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド及びＮ，Ｎ−ジ−ｎ−ブチルアミノブチル（メタ）アクリルアミド等］、Ｎ−ビニルカルボン酸アミド［Ｎ−ビニルホルムアミド、Ｎ−ビニルアセトアミド、Ｎ−ビニル−ｎ−又はイソプロピオニルアミド及びＮ−ビニルヒドロキシアセトアミド等］等のアミド基のみに窒素原子を有するものが挙げられる。
【００３１】
ニトロ基含有単量体（ｄ２）：
４−ニトロスチレン等が挙げられる。
【００３２】
１〜３級アミノ基含有ビニル単量体（ｄ３）：
１級アミノ基含有ビニル単量体｛炭素数３〜６のアルケニルアミン［（メタ）アリルアミン及びクロチルアミン等］、アミノアルキル（炭素数２〜６）（メタ）アクリレート［アミノエチル（メタ）アクリレート等］｝；２級アミノ基含有ビニル単量体｛モノアルキルアミノアルキル（メタ）アクリレート［窒素原子に炭素数１〜６のアルキル基が１つ結合したアミノアルキル基（炭素数２〜６）を有するもの；例えばｔ−ブチルアミノエチル（メタ）アクリレート及びメチルアミノエチル（メタ）アクリレート等］、炭素数６〜１２のジアルケニルアミン［ジ（メタ）アリルアミン等］｝；３級アミノ基含有ビニル単量体｛ジアルキルアミノアルキル（メタ）アクリレート［窒素原子に炭素数１〜６のアルキル基が２つ結合したアミノアルキル基（炭素数２〜６）を有するもの；例えばジメチルアミノエチル（メタ）アクリレート及びジエチルアミノエチル（メタ）アクリレート等］、窒素原子を有する脂環式（メタ）アクリレート［モルホリノエチル（メタ）アクリレート等］、芳香族ビニル系単量体［ジフェニルアミン（メタ）アクリルアミド、Ｎ，Ｎ−ジメチルアミノスチレン、４−ビニルピリジン、２−ビニルピリジン、Ｎ−ビニルピロール、Ｎ−ビニルピロリドン及びＮ−ビニルチオピロリドン等］｝、及びこれらの塩酸塩、硫酸塩、リン酸塩又は低級アルキル（炭素数１〜８）モノカルボン酸（酢酸及びプロピオン酸等）塩等が挙げられる。
【００３３】
ニトリル基含有ビニル単量体（ｄ４）：
（メタ）アクリロニトリル等が挙げられる。
【００３４】
（ｄ）のうち好ましいのは、（ｄ１）及び（ｄ３）であり、更に好ましいのは、ジフェニルアミン（メタ）アクリルアミド、ジメチルアミノエチル（メタ）アクリルアミド、ジエチルアミノエチル（メタ）アクリルアミド、ジメチルアミノプロピル（メタ）アクリルアミド、ジメチルアミノエチル（メタ）アクリレート及びジエチルアミノエチル（メタ）アクリレートである。
【００３５】
ヒドロキシル基含有ビニル単量体（ｅ）；
ヒドロキシル基含有芳香族ビニル単量体（ｐ−ヒドロキシスチレン等）、ヒドロキシアルキル（炭素数２〜６）（メタ）アクリレート［２−ヒドロキシエチル（メタ）アクリレート、及び２−又は３−ヒドロキシプロピル（メタ）アクリレート等］、モノ−又はジ−ヒドロキシアルキル（炭素数１〜４）置換（メタ）アクリルアミド［Ｎ，Ｎ−ジヒドロキシメチル（メタ）アクリルアミド、Ｎ，Ｎ−ジヒドロキシプロピル（メタ）アクリルアミド、Ｎ，Ｎ−ジ−２−ヒドロキシブチル（メタ）アクリルアミド等］、ビニルアルコール、炭素数３〜１２のアルケノール［（メタ）アリルアルコール、クロチルアルコール、イソクロチルアルコール、１−オクテノール及び１−ウンデセノール等］、炭素数４〜１２のアルケンジオール［１−ブテン−３−オール、２−ブテン−１−オール及び２−ブテン−１，４−ジオール等］、ヒドロキシアルキル（炭素数１〜６）アルケニル（炭素数３〜１０）エーテル（２−ヒドロキシエチルプロペニルエーテル等）、多価（３〜８価）アルコール（グリセリン、ペンタエリスリトール、ソルビトール、ソルビタン、ジグリセリン、糖類及び蔗糖等）のアルケニル（炭素数３〜１０）エーテル又は（メタ）アクリレート［蔗糖（メタ）アリルエーテル等］等；
ポリオキシアルキレングリコール（アルキレン基の炭素数２〜４、重合度２〜５０）、ポリオキシアルキレンポリオール［上記３〜８価のアルコールのポリオキシアルキレンエーテル（アルキレン基の炭素数２〜４、重合度２〜１００）］、ポリオキシアルキレングリコール又はポリオキシアルキレンポリオールのアルキル（炭素数１〜４）エーテルのモノ（メタ）アクリレート［ポリエチレングリコール［数平均分子量（以下Ｍｎと略記する）１００〜３００］モノ（メタ）アクリレート、ポリプロピレングリコール（Ｍｎ１３０〜５００）モノ（メタ）アクリレート、メトキシポリエチレングリコール（Ｍｎ１１０〜３１０）（メタ）アクリレート、ラウリルアルコールエチレンオキシド付加物（２〜３０モル）（メタ）アクリレート及びモノ（メタ）アクリル酸ポリオキシエチレン（Ｍｎ１５０〜２３０）ソルビタン等］等が挙げられる。
【００３６】
（ｅ）のうち好ましいのは、２−ヒドロキシエチル（メタ）アクリレート、２−又は３−ヒドロキシプロピル（メタ）アクリレート、Ｎ，Ｎ−ジヒドロキシプロピル（メタ）アクリルアミド及びビニルアルコールである。
【００３７】
リン原子含有単量体（ｆ）としては、以下の単量体（ｆ１）〜（ｆ２）が挙げられる。
【００３８】
リン酸エステル基含有単量体（ｆ１）：
（メタ）アクリロイロキシアルキル（炭素数２〜４）リン酸エステル［（メタ）アクリロイロキシエチルホスフェート及び（メタ）アクリロイロキシイソプロピルホスフェート］及びリン酸アルケニルエステル［リン酸ビニル、リン酸アリル、リン酸プロペニル、リン酸イソプロペニル、リン酸ブテニル、リン酸ペンテニル、リン酸オクテニル、リン酸デセニル及びリン酸ドデセニル等］等が挙げられる。なお、「（メタ）アクリロイロキシ」は、アクリロイロキシ又はメタクリロイロキシを意味する。
【００３９】
ホスホノ基含有単量体（ｆ２）：
（メタ）アクリロイルオキシアルキル（炭素数２〜４）ホスホン酸［（メタ）アクリロイルオキシエチルホスホン酸等]及びアルケニル（炭素数２〜１２）ホスホン酸［ビニルホスホン酸、アリルホスホン酸及びオクテニルホスホン酸等］等が挙げられる。
【００４０】
（ｆ）のうち好ましいのは（ｆ１）であり、更に好ましいのは（メタ）アクリロイロキシアルキル（炭素数２〜４）リン酸エステルであり、特に好ましいのは（メタ）アクリロイロキシエチルホスフェートである。
【００４１】
（Ａ）は、単量体（ａ）〜（ｆ）に加え、以下の単量体（ｇ）〜（ｍ）を構成単量体としてもよい。
【００４２】
脂肪族炭化水素系ビニル単量体（ｇ）：
炭素数２〜２０のアルケン（エチレン、プロピレン、ブテン、イソブチレン、ペンテン、ヘプテン、ジイソブチレン、オクテン、ドデセン及びオクタデセン等）及び炭素数４〜１２のアルカジエン（ブタジエン、イソプレン、１，４−ペンタジエン、１，６−ヘプタジエン及び１，７−オクタジエン等）等が挙げられる。
【００４３】
脂環式炭化水素系ビニル単量体（ｈ）：
シクロヘキセン、（ジ）シクロペンタジエン、ピネン、リモネン、インデン、ビニルシクロヘキセン及びエチリデンビシクロヘプテン等が挙げられる。
【００４４】
芳香族炭化水素系ビニル単量体（ｉ）：
スチレン、α−メチルスチレン、ビニルトルエン、２，４−ジメチルスチレン、４−エチルスチレン、４−イソプロピルスチレン、４−ブチルスチレン、４−フェニルスチレン、４−シクロヘキシルスチレン、４−ベンジルスチレン、４−クロチルベンゼン及び２−ビニルナフタレン等が挙げられる。
【００４５】
ビニルエステル、ビニルエーテル、ビニルケトン類（ｊ）：
炭素数２〜１２の飽和脂肪酸のビニルエステル（酢酸ビニル、プロピオン酸ビニル、酪酸ビニル及びオクタン酸ビニル等）、炭素数１〜１２のアルキル、アリール又はアルコキシアルキルビニルエーテル（メチルビニルエーテル、エチルビニルエーテル、プロピルビニルエーテル、ブチルビニルエーテル、２−エチルヘキシルビニルエーテル、フェニルビニルエーテル、ビニル−２−メトキシエチルエーテル及びビニル−２−ブトキシエチルエーテル等）及び炭素数１〜８のアルキル又はアリールビニルケトン（メチルビニルケトン、エチルビニルケトン及びフェニルビニルケトン等）等が挙げられる。
【００４６】
エポキシ基含有ビニル単量体（ｋ）：
グリシジル（メタ）アクリレート及びグリシジル（メタ）アリルエーテル等が挙げられる。
【００４７】
ハロゲン元素含有ビニル単量体（ｌ）：
塩化ビニル、臭化ビニル、塩化ビニリデン、塩化（メタ）アリル及びハロゲン化スチレン（ジクロロスチレン等）等が挙げられる。
【００４８】
不飽和ポリカルボン酸のエステル（ｍ）：
不飽和ポリカルボン酸のアルキル、シクロアルキル又はアラルキルエステル［不飽和ジカルボン酸（マレイン酸、フマール酸及びイタコン酸等）の炭素数１〜８のアルキルジエステル（ジメチルマレエート、ジメチルフマレート、ジエチルマレエート及びジオクチルマレエート）］等が挙げられる。
【００４９】
（Ａ）を構成する（Ｙ）の割合は、粘度指数向上効果及び潤滑油組成物の低温粘度の観点から、（Ａ）の重量に基づいて、好ましくは１〜５０重量％であり、更に好ましくは５〜４５重量％、特に好ましくは１０〜４０重量％である。
（Ａ）を構成する（ａ）の割合は、粘度指数向上効果及び潤滑油組成物の低温粘度の観点から、（Ａ）の重量に基づいて、好ましくは１〜５０重量％であり、更に好ましくは５〜４５重量％、特に好ましくは１０〜４０重量％である。
（Ａ）を構成する（ｂ）の割合は、粘度指数向上効果及び潤滑油組成物の低温粘度の観点から、（Ａ）の重量に基づいて、好ましくは５〜７０重量％であり、更に好ましくは１０〜６５重量％、特に好ましくは２０〜６０重量％である。
（Ａ）を構成する（ｃ）の割合は、粘度指数向上効果及び潤滑油組成物の低温粘度の観点から、（Ａ）の重量に基づいて、好ましくは０〜７０重量％であり、更に好ましくは１０〜６０重量％、特に好ましくは２０〜５０重量％である。
（Ａ）を構成する（ｄ）〜（ｆ）の割合は、粘度指数向上効果及び潤滑油組成物の低温粘度の観点から、（Ａ）の重量に基づいて、好ましくは０〜１５重量％であり、更に好ましくは１〜１２重量％、特に好ましくは２〜１０重量％である。
（Ａ）を構成する（ｇ）〜（ｍ）の割合は、粘度指数向上効果及び潤滑油組成物の低温粘度の観点から、（Ａ）の重量に基づいて、好ましくは０〜１０重量％であり、更に好ましくは１〜７重量％、特に好ましくは２〜５重量％である。
【００５０】
（Ａ）のＳＰ値は、７．３〜９．５（ｃａｌ／ｃｍ３）１／２であり、粘度指数向上効果及び潤滑油組成物の低温粘度の観点から、好ましくは９．０〜９．５（ｃａｌ／ｃｍ３）１／２、更に好ましくは９．１〜９．３（ｃａｌ／ｃｍ３）１／２である。
（Ａ）のＳＰ値は、（Ａ）を構成する単量体それぞれのＳＰ値を前記の方法で算出し、それぞれの単量体のＳＰ値を、構成単量体単位のモル分率に基づいて平均した値である。
（Ａ）のＳＰ値は、使用する単量体のＳＰ値、モル分率を適宜調整することにより７．３〜９．５（ｃａｌ／ｃｍ３）１／２にすることができる。
【００５１】
（Ａ）のＳＰ値と基油のＳＰ値の差の絶対値は、粘度指数向上効果及び潤滑油組成物の低温粘度の観点から、好ましくは０．５〜１．２であり、更に好ましくは０．６〜１．０、特に好ましくは０．７〜０．９である。
【００５２】
（Ａ）のＭｗは、粘度指数向上効果及び潤滑油組成物の低温粘度の観点から、好ましくは５，０００〜１，５００，０００であり、更に好ましい範囲は、潤滑油組成物の用途によって異なり、表１に記載の範囲である。
【００５３】
【表１】
2014009293.tif 000006
【００５４】
* ：オートマチックトランスミッション油
** ：ベルト−コンティニュアスリーバリュアブルトランスミッション油
*** ：マニュアルトランスミッション油
【００５５】
（Ａ）の結晶化温度は、潤滑油組成物の低温粘度の観点から好ましくは−３０℃以下であり、更に好ましくは−４０℃以下、特に好ましくは−５０℃以下である。
なお、（Ａ）の結晶化温度は、前記の（Ｙ）の結晶化温度の測定方法と同様の方法により測定することができる。
【００５６】
（Ａ）は、公知の製造方法によって得ることができ、具体的には前記の単量体を溶剤中で重合触媒存在下に溶液重合することにより得る方法が挙げられる。
溶剤としては、トルエン、キシレン、炭素数９〜１０のアルキルベンゼン、メチルエチルケトン及び鉱物油等が挙げられる。
重合触媒としては、アゾ系触媒（アゾビスイソブチロニトリル及びアゾビスバレロニトリル等）、過酸化物系触媒（ベンゾイルパーオキサイド、クミルパーオキサイド及びラウリルパーオキサイド等）及びレドックス系触媒（ベンゾイルパーオキサイドと３級アミンの混合物等）が挙げられる。更に必要により、公知の連鎖移動剤（炭素数２〜２０のアルキルメルカプタン等）を使用することもできる。
重合温度は、好ましくは２５〜１４０℃であり、更に好ましくは５０〜１２０℃である。また、上記の溶液重合の他に、塊状重合、乳化重合又は懸濁重合により（Ａ）を得ることができる。
（Ａ）が共重合体である場合の重合形態としては、ランダム付加重合体又は交互共重合体のいずれでもよく、また、グラフト共重合体又はブロック共重合体のいずれでもよい。
【００５７】
本発明の粘度指数向上剤は、（Ａ）と、（Ａ）以外のアルキル（メタ）アクリル酸エステル（共）重合体（Ｂ）を併用してもよい。
（Ｂ）としては、（Ａ）以外のアルキル（メタ）アクリル酸エステル（共）重合体であれば特に限定しないが、炭素数１〜１５の直鎖アルキル基を有する（メタ）アクリル酸アルキルエステル（共）重合体等が挙げられる。
（Ｂ）の具体例としては、メタクリル酸ｎ−オクタデシル／メタクリル酸ｎ−ドデシル（モル比１０〜３０／９０〜７０）共重合体、メタクリル酸ｎ−テトラデシル／メタクリル酸ｎ−ドデシル（モル比１０〜３０／９０〜７０）共重合体、メタクリル酸ｎ−ヘキサデシル／メタクリル酸ｎ−ドデシル／メタクリル酸メチル（モル比２０〜４０／５５〜７５／０〜１０）共重合体及びアクリル酸ｎ−ドデシル／メタクリル酸ｎ−ドデシル（モル比１０〜４０／９０〜６０）共重合体等が挙げられ、これらは単独でも２種以上を併用してもよい。
【００５８】
（Ａ）と（Ｂ）を併用する場合の（Ｂ）の使用量は、（Ａ）の重量に基づいて、潤滑油組成物の低温粘度の観点から好ましくは０．０１〜３０重量％であり、更に好ましくは０．０１〜２０重量％、特に好ましくは０．０１〜１０重量％である。
【００５９】
本発明の潤滑油組成物は、本発明の粘度指数向上剤及び基油を含有してなる。基油としては、鉱物油（溶剤精製油、パラフィン油、イソパラフィンを含有する高粘度指数油、イソパラフィンの水素化分解による高粘度指数油及びナフテン油等）、合成潤滑油［炭化水素系合成潤滑油（ポリα−オレフィン系合成潤滑油等）及びエステル系合成潤滑油等］及びこれらの混合物が挙げられる。これらのうち好ましいのは鉱物油である。
【００６０】
基油の１００℃における動粘度（ＪＩＳ−Ｋ２２８３で測定したもの）は、粘度指数向上効果の観点から好ましくは１〜１５ｍｍ２／ｓであり、更に好ましくは２〜５ｍｍ２／ｓである。
基油の粘度指数（ＪＩＳ−Ｋ２２８３で測定したもの）は、粘度指数向上効果の観点から好ましくは９０以上であり、更に好ましくは１００以上である。
【００６１】
基油の曇り点（ＪＩＳ−Ｋ２２６９で測定したもの）は、好ましくは−５℃以下であり、更に好ましくは−１５℃以下である。基油の曇り点がこの範囲内であると潤滑油組成物の低温粘度が良好である。
【００６２】
本発明の潤滑油組成物における粘度指数向上剤の含有率は、基油の重量に基づいて、粘度指数向上剤中の（Ａ）の重量に換算して、好ましくは１〜３０重量％である。
潤滑油組成物がエンジン油として使用される場合には、１００℃の動粘度が４〜１０ｍｍ２／ｓの基油に、（Ａ）を２〜１０重量％含有しているものが好ましい。
潤滑油組成物がギヤ油として使用される場合には、１００℃の動粘度が２〜１０ｍｍ２／ｓの基油に、（Ａ）を３〜３０重量％含有しているものが好ましい。
潤滑油組成物が自動変速機油（ＡＴＦ及びベルト−ＣＶＴＦ等）として使用される場合には、１００℃の動粘度が２〜６ｍｍ２／ｓの基油に、（Ａ）を３〜２５重量％含有しているものが好ましい。
潤滑油組成物がトラクション油として使用される場合には、１００℃の動粘度が１〜５ｍｍ２／ｓの基油に、（Ａ）を０．５〜１０重量％含有しているものが好ましい。
【００６３】
本発明の潤滑油組成物は、各種添加剤を含有してもよい。添加剤としては、以下のものが挙げられる。
（１）清浄剤：
塩基性、過塩基性又は中性の金属塩［スルフォネート（石油スルフォネート、アルキルベンゼンスルフォネート及びアルキルナフタレンスルフォネート等）の過塩基性又はアルカリ土類金属塩等］、サリシレート類、フェネート類、ナフテネート類、カーボネート類、フォスフォネート類及びこれらの混合物；
（２）分散剤：
コハク酸イミド類（ビス−又はモノ−ポリブテニルコハク酸イミド類）、マンニッヒ縮合物及びボレート類等；
（３）酸化防止剤：
ヒンダードフェノール類及び芳香族２級アミン類等；
（４）油性向上剤：
長鎖脂肪酸及びそれらのエステル（オレイン酸及びオレイン酸エステル等）、長鎖アミン及びそれらのアミド（オレイルアミン及びオレイルアミド等）等；
（５）摩擦摩耗調整剤：
モリブデン系及び亜鉛系化合物（モリブデンジチオフォスフェート、モリブデンジチオカーバメート及びジンクジアルキルジチオフォスフェート等）等；
（６）極圧剤：
硫黄系化合物（モノ又はジスルフィド、スルフォキシド及び硫黄フォスファイド化合物）、フォスファイド化合物及び塩素系化合物（塩素化パラフィン等）等；
（７）消泡剤：
シリコン油、金属石けん、脂肪酸エステル及びフォスフェート化合物等；
（８）抗乳化剤：
４級アンモニウム塩（テトラアルキルアンモニウム塩等）、硫酸化油及びフォスフェート（ポリオキシエチレン含有非イオン性界面活性剤のフォスフェート等）等；
（９）腐食防止剤：
窒素原子含有化合物（ベンゾトリアゾール及び１，３，４−チオジアゾリル−２，５−ビスジアルキルジチオカーバメート等）等。
【実施例】
【００６４】
以下、実施例により本発明を詳細に説明するが、本発明はこれらに限定されるものではない。
【００６５】
＜実施例１〜３、比較例１、２＞
撹拌装置、加熱冷却装置、温度計及び窒素導入管を備えた反応容器に、トルエン２０重量部、表２に記載の単量体を合計１００重量部、ラジカル重合開始剤としてアゾビスバレロニトリル０．５重量部投入し、窒素置換を行った後、密閉下７３℃で４時間重合反応を行った。室温まで冷却後、メタノール２００重量部を投入して得られた共重合体を析出させ、デカンテーションでメタノールを除去した。更にメタノール２００重量部を投入して１０分間撹拌後デカンテーションでメタノールを除去する工程を２回繰り返し、１００℃で４時間減圧（０．００３ＭＰａ）乾燥し、得られた共重合体（Ａ１）〜（Ａ３）、（Ｈ１）、（Ｈ２）それぞれからなる粘度指数向上剤（Ｒ１）〜（Ｒ３）、（Ｓ１）、（Ｓ２）を得た。得られた共重合体（Ａ１）〜（Ａ３）、（Ｈ１）、（Ｈ２）のＭｗ、結晶化温度を上記の方法で測定した。結果を表２に示す。
【００６６】
表２に記載の単量体は、以下の通りである。
（Ｙ−１）：ポリスチレンとメタクリル酸のエステル［一般式（１）におけるＲ１：ポリスチレンの残基、Ｒ４：メチル基である重合性不飽和基含有重合体、Ｍｗ＝６，０００］
（ａ−１）：メタクリル酸２−デシルテトラデシル
（ｂ−１）：メタクリル酸メチル
（ｃ−１）：メタクリル酸ｎ−ヘキサデシル
（ｃ−２）：メタクリル酸ｎ−テトラデシル
（ｃ−３）：メタクリル酸ｎ−デシル
【００６７】
【表２】
2014009293.tif 000007
【００６８】
＜実施例４〜６、比較例３、４＞
撹拌装置を備えたステンレス製容器に、基油（１００℃の動粘度：４．２mm２／ｓ、粘度指数：１２８）を投入し、得られる潤滑油組成物の１５０℃におけるＨＴＨＳ粘度が２．６±０．０５(mm２／ｓ)になるように、それぞれ粘度指数向上剤（Ｒ１）〜（Ｒ３）、（Ｓ１）、（Ｓ２）を表２に記載の重量部添加し、潤滑油組成物（Ｘ１）〜（Ｘ３）、（Ｙ１）、（Ｙ２）を得た。
潤滑油組成物（Ｘ１）〜（Ｘ３）、（Ｙ１）、（Ｙ２）の４０℃及び１００℃における動粘度、粘度指数、８０℃及び１５０℃におけるＨＴＨＳ粘度、−４０℃における低温粘度、せん断安定性を測定した。各測定は以下の評価方法により行った。結果を表３に示す。
【００６９】
＜潤滑油組成物の粘度指数及び４０℃及び１００℃における動粘度の測定方法＞
ＪＩＳ−Ｋ２２８３の方法で測定した。
【００７０】
＜潤滑油組成物の８０℃及び１５０℃におけるＨＴＨＳ粘度の測定方法＞
ＡＳＴＭ  Ｄ  ５４８１の方法で測定した。
【００７１】
＜潤滑油組成物の−４０℃における低温粘度の測定方法＞
ＪＰＩ−５Ｓ−２６−８５の方法で測定した。
【００７２】
＜潤滑油組成物のせん断安定性の測定方法＞
ＪＰＩ−５Ｓ−２９−２００６の方法で低出力法でせん断安定性を測定した。
【００７３】
【表３】
2014009293.tif 000008
【００７４】
表３の結果から明らかなように、本発明の粘度指数向上剤を含有してなる潤滑油組成物（実施例４〜６）は、比較例３〜４の潤滑油組成物と比較して、せん断安定性に優れ、かつ低温粘度が低い。
【産業上の利用可能性】
【００７５】
本発明の潤滑油組成物は、駆動系潤滑油（ＭＴＦ、デファレンシャル油、ＡＴＦ及びベルト−ＣＶＴＦ等）、作動油（機械の作動油、パワーステアリング油及びショックアブソーバー油等）、エンジン油（ガソリン用及びディーゼル用等）及びトラクション油として好適である。